"質量平均分子量が15,000~40,000の芳香族ポリカーボネート樹脂A60~85質量と、芳香族メタアクリレート単位b1とメチルメタクリレート単位b2の質量比b1/b2が5~50/50~95で、質量平均分子量が5,000~30,000であるメタアクリレート共重合体B15~40質量とからなる樹脂成分100質量部に対し、Eガラス強化材C1~100質量部、光輝性顔料D0.01~10質量部を含有することを特徴とする芳香族ポリカーボネート樹脂組成物。さらに、前記樹脂成分100質量部に対して、染顔料E5質量部以下を含有することを特徴とする請求項1に記載の芳香族ポリカーボネート樹脂組成物。Eガラス強化材Cが、繊維状及び/又はフレーク状であることを特徴とする請求項1又は2に記載の芳香族ポリカーボネート樹脂組成物。さらに、F成分として、下記式1で表される有機シラン化合物F-1及び/又はシリコーン化合物F-2を、Eガラス強化材Cに対して0.5~13質量含有することを特徴とする請求項1ないし3のいずれか1項に記載の芳香族ポリカーボネート樹脂組成物。R1OpSiR24p...1式中、R1及びR2は有機基を表し、pは1~4の整数を表す。F成分で表面処理されたEガラス強化材Cを、前記樹脂成分に添加してなることを特徴とする請求項4に記載の芳香族ポリカーボネート樹脂組成物。請求項1ないし5のいずれか1項に記載の芳香族ポリカーボネート樹脂組成物を成形してなることを特徴とする芳香族ポリカーボネート樹脂成形品。キャビティ内の成形面が熱伝導率0.3~6.3W/mKの材料で構成された金型を用いて成形されてなることを特徴とする請求項6に記載の芳香族ポリカーボネート樹脂成形品。芳香族ポリカーボネート樹脂にガラス繊維等のガラス強化材を配合することにより、弾性率、曲げ強度、耐衝撃性等の機械的物性を改善することができるが、芳香族ポリカーボネート樹脂とガラス強化材との屈折率の差が大きいことに起因して、芳香族ポリカーボネート樹脂本来の優れた透明性が著しく損なわれるという課題がある。また、芳香族ポリカーボネート樹脂に限らず、樹脂に光輝性顔料を配合した場合、成形品中央部の溶融樹脂が合流する部分ウエルド部において、光輝性顔料による光輝性のムラが生じ、ウエルドラインが目立つことにより、外観が損なわれるという問題があった。このウエルド部の外観不良は、芳香族ポリカーボネート樹脂にガラス強化材を配合した場合、その透明性の低下のために、より一層大きな問題となる。特許文献10に記載される芳香族ポリカーボネート樹脂組成物では、特定のメタアクリレート共重合体を配合することにより、芳香族ポリカーボネート樹脂の透明性を損なうことなく表面硬度を改善することができるが、この特許文献10においては、ガラス強化材を配合した場合の透明性についての検討はなされていない。また、特許文献10には光輝性顔料の配合についての記載はなされていない。本発明は、ガラス強化材の配合で弾性率、曲げ強度、耐衝撃性等の機械的物性を改善すると共に、光輝性顔料、更には染顔料を配合して、光輝感、更には着色を付与した芳香族ポリカーボネート樹脂組成物であって、成形品表面の光沢感に優れ、ウエルド部の外観不良の問題がなく、良好な外観を呈し、更には表面硬度が高く、耐傷付き性にも優れた芳香族ポリカーボネート樹脂組成物と、この芳香族ポリカーボネート樹脂組成物を成形してなる芳香族ポリカーボネート樹脂成形品を提供することを課題とする。本発明者らは、上記課題を解決するべく鋭意検討した結果、芳香族ポリカーボネート樹脂と特許文献10に記載されるメタアクリレート共重合体とを特定の割合で用い、かつガラス強化材としてEガラスよりなるものを用いることにより、樹脂マトリックスとガラス強化材との屈折率を略等しくすることができ、このため、ガラス強化材を配合したことによる透明性の低下が防止されること、このように透明性の低下が防止されることにより、光輝性顔料を配合したことによる成形品表面の光沢感が良好なものとなり、また、ウエルドラインも目立たなくなり、深みのある良好な外観の成形品が得られ、しかもメタアクリレート共重合体の配合で表面硬度を高めることができること、を見出した。本発明はこのような知見に基づいて達成されたものであり、以下を要旨とする。[1]質量平均分子量が15,000~40,000の芳香族ポリカーボネート樹脂A60~85質量と、芳香族メタアクリレート単位b1とメチルメタクリレート単位b2の質量比b1/b2が5~50/50~95で、質量平均分子量が5,000~30,000であるメタアクリレート共重合体B15~40質量とからなる樹脂成分100質量部に対し、Eガラス強化材C1~100質量部、光輝性顔料D0.01~10質量部を含有することを特徴とする芳香族ポリカーボネート樹脂組成物。[2]さらに、前記樹脂成分100質量部に対して、染顔料E5質量部以下を含有することを特徴とする[1]に記載の芳香族ポリカーボネート樹脂組成物。[3]Eガラス強化材Cが、繊維状及び/又はフレーク状であることを特徴とする[1]又は[2]に記載の芳香族ポリカーボネート樹脂組成物。[4]さらに、F成分として、下記式1で表される有機シラン化合物F-1及び/又はシリコーン化合物F-2を、Eガラス強化材Cに対して0.5~13質量含有することを特徴とする[1]ないし[3]のいずれかに記載の芳香族ポリカーボネート樹脂組成物。R1OpSiR24p...1式中、R1及びR2は有機基を表し、pは1~4の整数を表す。[5]F成分で表面処理されたEガラス強化材Cを、前記樹脂成分に添加してなることを特徴とする[4]に記載の芳香族ポリカーボネート樹脂組成物。[6][1]ないし[5]のいずれかに記載の芳香族ポリカーボネート樹脂組成物を成形してなることを特徴とする芳香族ポリカーボネート樹脂成形品。[7]キャビティ内の成形面が熱伝導率0.3~6.3W/mKの材料で構成された金型を用いて成形されてなることを特徴とする[6]に記載の芳香族ポリカーボネート樹脂成形品。本発明の芳香族ポリカーボネート樹脂組成物によれば、ガラス強化材を配合することにより、弾性率や曲げ強度、更には剛性、耐衝撃性等の機械的物性を改善することができる。しかも、樹脂成分として、芳香族ポリカーボネート樹脂と特定のメタアクリレート共重合体とを特定の割合で用い、かつガラス強化材としてEガラスよりなるものを用いることにより、樹脂マトリックスとガラス強化材との屈折率を略等しくすることで、ガラス強化材を配合したことによる透明性の低下を防止して透明性を高く維持することができる上に、メタアクリレート共重合体の配合で表面硬度をも高めることができる。また、このように、透明性の低下が防止されることにより、光輝性顔料を配合したことによる成形品表面の光沢感や深みが良好なものとなり、また、ウエルドラインも目立たなくなり、深みのある良好な外観の成形品が得られる。このため、本発明によれば、弾性率、耐衝撃性等の機械的物性に優れると共に、光輝性、意匠性に優れ、また、表面硬度が高く、耐傷付き性に優れた芳香族ポリカーボネート樹脂組成物及び成形品を提供することができる。以下、本発明について実施形態及び例示物等を示して詳細に説明するが、本発明は以下に示す実施形態及び例示物等に限定されるものではなく、本発明の要旨を逸脱しない範囲において任意に変更して実施できる。[概要]本発明の芳香族ポリカーボネート樹脂組成物は、少なくとも、芳香族ポリカーボネート樹脂Aと、特定のメタアクリレート共重合体Bと、Eガラス強化材Cと、光輝性顔料Dを特定の割合で含有してなる。また、本発明の芳香族ポリカーボネート樹脂組成物は、必要に応じて染顔料E、その他の成分を含有していてもよい。本発明によれば、Eガラス強化材Cの配合で耐衝撃性、弾性率等の機械的物性を向上させることができる。また、芳香族ポリカーボネート樹脂Aと特定のメタアクリレート共重合体Bとを特定の割合で配合することにより、樹脂マトリックスの屈折率とEガラス強化材Cとの屈折率とを近似させることができるため、Eガラス強化材Cを配合したことによる透明性の低下の問題を回避することができる。また、この透明性改善により、光輝性顔料Dによる光沢感、光輝性を十分に得ることができると共に、深みのある外観となる。更には、染顔料により良好な着色を得ることができる。加えて、メタアクリレート共重合体Bの配合で芳香族ポリカーボネート樹脂Aの表面硬度の向上、即ち耐傷付き性の向上を図ることができる。[芳香族ポリカーボネート樹脂A]本発明で使用される芳香族ポリカーボネート樹脂A以下A成分と称す場合がある。は、芳香族ジヒドロキシ化合物又はこれと少量のポリヒドロキシ化合物を、ホスゲン又は炭酸ジエステルと反応させることによって得られる、分岐していてもよい熱可塑性重合体又は共重合体である。芳香族ポリカーボネート樹脂の製造方法は、特に限定されるものではなく、従来公知のホスゲン法界面重合法や溶融法エステル交換法により製造したものを使用することができる。また、溶融法を用いた場合には、末端基のOH基量を調整した芳香族ポリカーボネート樹脂を使用することができる。原料の芳香族ジヒドロキシ化合物としては、2,2-ビス4-ヒドロキシフェニルプロパン=ビスフェノールA、テトラメチルビスフェノールA、ビス4-ヒドロキシフェニル-p-ジイソプロピルベンゼン、ハイドロキノン、レゾルシノール、4,4-ジヒドロキシジフェニル等が挙げられ、好ましくはビスフェノールAが挙げられる。また、上記の芳香族ジヒドロキシ化合物にスルホン酸テトラアルキルホスホニウムが1個以上結合した化合物を使用することもできる。分岐した芳香族ポリカーボネート樹脂を得るには、上述した芳香族ジヒドロキシ化合物の一部を、以下の分岐剤、即ち、フロログルシン、4,6-ジメチル-2,4,6-トリ4-ヒドロキシフェニルヘプテン-2、4,6-ジメチル-2,4,6-トリ4-ヒドロキシフェニルヘプタン、2,6-ジメチル-2,4,6-トリ4-ヒドロキシフェニルヘプテン-3、1,3,5-トリ4-ヒドロキシフェニルベンゼン、1,1,1-トリ4-ヒドロキシフェニルエタン等のポリヒドロキシ化合物や、3,3-ビス4-ヒドロキシアリールオキシインドール=イサチンビスフェノール、5-クロルイサチン、5,7-ジクロルイサチン、5-ブロムイサチン等の化合物で置換すればよい。これら置換する化合物の使用量は、芳香族ジヒドロキシ化合物に対して、通常0.01~10モルであり、好ましくは0.1~2モルである。芳香族ポリカーボネート樹脂Aとしては、上述した中でも、2,2-ビス4-ヒドロキシフェニルプロパンから誘導されるポリカーボネート樹脂、又は、2,2-ビス4-ヒドロキシフェニルプロパンと他の芳香族ジヒドロキシ化合物とから誘導されるポリカーボネート共重合体が好ましい。また、シロキサン構造を有するポリマー又はオリゴマーとの共重合体等の、ポリカーボネート樹脂を主体とする共重合体であってもよい。上述した芳香族ポリカーボネート樹脂は1種を単独で用いてもよく、2種以上を混合して用いてもよい。芳香族ポリカーボネート樹脂の分子量を調節するには、一価の芳香族ヒドロキシ化合物を用いればよく、この一価の芳香族ヒドロキシ化合物としては、例えば、m-及びp-メチルフェノール、m-及びp-プロピルフェノール、p-tert-ブチルフェノール、p-長鎖アルキル置換フェノール等が挙げられる。本発明で用いる芳香族ポリカーボネート樹脂Aの分子量は用途により任意であり、適宜選択して決定すればよいが、成形性、強度等の点から芳香族ポリカーボネート樹脂Aの分子量は、ゲルパーミエーションクロマトグラフィーにより測定したポリカーボネートPC換算の質量平均分子量[Mw]で、15,000~40,000、好ましくは15,000~30,000である。この様に、質量平均分子量を15,000以上とすることで機械的強度がより向上する傾向にあり、機械的強度の要求の高い用途に用いる場合により好ましいものとなる。一方、質量平均分子量を40,000以下とすることで流動性の低下がより抑制されて改善される傾向にあり、成形加工性容易の観点からより好ましい。芳香族ポリカーボネート樹脂Aの質量平均分子量は、中でも17,000~30,000、特に19,000~27,000であることが好ましい。また質量平均分子量の異なる2種類以上の芳香族ポリカーボネート樹脂を混合してもよく、この場合には、質量平均分子量が上記好適範囲外である芳香族ポリカーボネート樹脂を混合してもよい。この場合、混合物の質量平均分子量は上記範囲となることが望ましい。[メタアクリレート共重合体B]本発明で使用されるメタアクリレート共重合体B以下B成分と称す場合がある。は、芳香族メタアクリレート単位b1とメチルメタクリレート単位b2とを含有する。尚、本発明において、メタアクリレートはアクリレートとメタクリレートの一方又は双方をさす。また、単位とは、単量体を共重合させてメタアクリレート共重合体を製造する際に用いられる原料単量体に由来する構造部分をさす。芳香族メタアクリレート単位b1を構成する単量体である芳香族メタアクリレートとは、エステル部分に芳香族基を有するメタアクリレートのことを言う。芳香族メタアクリレートとしては、例えば、フェニルメタアクリレート、ベンジルメタアクリレートを挙げることができる。これらは1種を単独で用いてもよく、2種以上を併用してもよい。これらのうち、好ましくはフェニルメタクリレート、ベンジルメタクリレートであり、より好ましくはフェニルメタクリレートである。メタアクリレート共重合体Aが芳香族メタアクリレート単位b1を有することで、芳香族ポリカーボネート樹脂Aと混合して得られる樹脂組成物の透明性を向上させることができる。メチルメタクリレート単位b2を構成する単量体は、メチルメタクリレートである。メチルメタクリレート単位b2は、芳香族ポリカーボネート樹脂Aとメタアクリレート共重合体Bとを良分散させる効果を有し、成形品の表面硬度を向上させることができる。本発明に係るメタアクリレート共重合体Bは、芳香族メタアクリレート単位b1とメチルメタクリレート単位b2の質量比b1/b2が5~50/50~95のもの、即ち、芳香族メタアクリレート単位b15~50質量とメチルメタクリレート単位b250~95質量とを含有するものである但し、b1とb2の合計は100質量である。メタアクリレート共重合体B中の芳香族メタアクリレート単位b1の含有率が5質量以上でメチルメタクリレート単位b2の含有率が95質量以下であれば、メタアクリレート共重合体Bの高添加領域において透明性が維持され、芳香族メタアクリレート単位b1の含有率が50質量以下でメチルメタクリレート単位b2の含有率が50質量以上であれば、芳香族ポリカーボネート樹脂Aとの相容性が高過ぎず、成形品表面への移行性が低下しないため、表面硬度が低下しない。また、メタアクリレート共重合体Bの高添加領域において、より一層透明性を維持しつつ高い表面硬度を発現することから、メタアクリレート共重合体Bは、芳香族メタアクリレート単位b110~30質量及びメチルメタクリレート単位b270~90質量を含有することが好ましい但し、b1とb2の合計は100質量である。メタアクリレート共重合体B中の芳香族メタアクリレート単位b1の含有率が10質量以上でメチルメタクリレート単位b2の含有率が90質量以下であれば、芳香族ポリカーボネート樹脂Aとの相容性が高過ぎず、成形品表面への移行性が低下しないため、表面硬度が低下せず、芳香族メタアクリレート単位b1の含有率が30質量以下でメチルメタクリレート単位b2の含有率が70質量以上であれば、メタアクリレート共重合体Bの高添加領域において透明性が維持される。また、メタアクリレート共重合体Bの質量平均分子量は、5,000~30,000であり、10,000~25,000が好ましく、13,000~20,000が特に好ましい。メタアクリレート共重合体Bの質量平均分子量が5,000~30,000において、芳香族ポリカーボネート樹脂Aとの相溶性が良好であり、表面硬度の向上効果に優れる。なお、メタアクリレート共重合体Bの質量平均分子量Mw、数平均分子量Mn、及び分子量分布Mw/Mnは、溶媒としてクロロホルムやテトラヒドロフランTHFを使用したゲルパーミエーションクロマトグラフィーを用いて測定を行うことができる。なお、分子量はポリスチレンPS換算の値である。本発明で用いるメタアクリレート共重合体Bを得るための単量体の重合方法としては、乳化重合法、懸濁重合法、溶液重合法、塊状重合法等の公知の方法を使用することができる。好ましくは懸濁重合法や塊状重合法であり、さらに好ましくは懸濁重合法である。また、重合に必要な添加剤等は必要に応じて適宜添加することができ、添加剤としては、例えば、重合開始剤、乳化剤、分散剤、連鎖移動剤等が挙げられる。[樹脂成分]本発明の芳香族ポリカーボネート樹脂組成物は、樹脂成分として芳香族ポリカーボネート樹脂A60~85質量と、メタアクリレート共重合体B15~40質量とを含有する但し、芳香族ポリカーボネート樹脂Aとメタアクリレート共重合体Bとの合計で100質量である。。芳香族ポリカーボネート樹脂Aと、メタアクリレート共重合体Bとの質量割合は、より好ましくはA成分が60~85質量に対し、B成分15~40質量であり、特に好ましくはA成分65~80質量に対し、B成分20~35質量である。芳香族ポリカーボネート樹脂Aとメタアクリレート共重合体Bとの質量割合が上記範囲内であることにより、芳香族ポリカーボネート樹脂Aに対してメタアクリレート共重合体Bを配合することによる、透明性を維持しつつ物性バランスを保ち、表面硬度を向上させることができる、という効果を確実に得ることができると共に、樹脂成分の屈折率をEガラス強化材Cの屈折率に近似させて、Eガラス強化材Cを配合した上で高い透明性を得ることができる。なお、本発明の芳香族ポリカーボネート樹脂組成物は、本発明の目的を損なわない限りにおいて、樹脂成分として、芳香族ポリカーボネート樹脂Aとメタアクリレート共重合体B以外の他の樹脂成分を含有していてもよい。配合し得る他の透明性樹脂成分としては、例えば、ポリスチレン樹脂、ハイインパクトポリスチレン樹脂、水添ポリスチレン樹脂、ポリアクリルスチレン樹脂、ABS樹脂、AS樹脂、AES樹脂、ASA樹脂、SMA樹脂、ポリアルキルメタクリレート樹脂、ポリメタクリルメタクリレート樹脂、ポリフェニルエーテル樹脂、A成分以外のポリカーボネート樹脂、非晶性ポリアルキレンテレフタレート樹脂、ポリエステル樹脂、非晶性ポリアミド樹脂、ポリ-4-メチルペンテン-1、環状ポリオレフィン樹脂、非晶性ポリアリレート樹脂、ポリエーテルサルフォン、スチレン系熱可塑性エラストマー、オレフィン系熱可塑性エラストマー、ポリアミド系熱可塑性エラストマー、ポリエステル系熱可塑性エラストマー、ポリウレタン系熱可塑性エラストマー等の熱可塑性エラストマーが挙られ、好ましくは、ポリスチレン樹脂、ABS樹脂、AS樹脂、AES樹脂、ASA樹脂、ポリフェニレンエーテル樹脂、ポリメタクリルメタクリレート樹脂、ポリエステル樹脂などが挙げられる。これらは1種を単独で用いてもよく、2種以上を混合して用いてもよいが、芳香族ポリカーボネート樹脂Aとメタアクリレート共重合体Bとを特定の割合で用いることによる本発明の効果を得るために、特にEガラス強化材Cの屈折率に近似した屈折率の樹脂マトリックスを形成するために、これらの他の透明性樹脂成分は、芳香族ポリカーボネート樹脂Aとメタアクリレート共重合体Bとの合計100質量部に対して20質量部以下とすることが好ましい。[Eガラス強化材C]本発明で用いるEガラス強化材C以下C成分と称す場合がある。は、Eガラスからなるガラス強化材であり、ガラス強化材がEガラスからなることにより、芳香族ポリカーボネート樹脂Aとメタアクリレート共重合体Bとからなる樹脂マトリックスとの屈折率差を極く小さくして、Eガラス強化材Cを配合したことによる透明性の低下を防止して、透明性に優れた樹脂組成物を得ることができる。なお、Eガラスとは、以下のような成分組成の無アルカリガラスであり、その屈折率は通常1.545~1.562程度である。<Eガラス組成:質量>SiO2:52~56Al2O3:12~16Fe2O3:0~0.4CaO:16~25MgO:0~6B2O3:5~13TiO2:0~0.5R2ONa2OK2O:0~0.8一方、芳香族ポリカーボネート樹脂Aの屈折率は通常1.58程度でメタアクリレート共重合体Bの屈折率は通常1.51程度であるため、これらを本発明で規定される範囲内で混合してなる樹脂マトリックスの屈折率は、芳香族ポリカーボネート樹脂Aとメタアクリレート共重合体Bとの混合割合によっても異なるが、通常1.54~1.57程度であり、Eガラスの屈折率に略等しい屈折率に調整可能である。なお、透明性に優れた芳香族ポリカーボネート樹脂組成物を得るために、本発明の芳香族ポリカーボネート樹脂組成物の樹脂マトリックスこの樹脂マトリックスには、芳香族ポリカーボネート樹脂Aとメタアクリレート共重合体Bと必要に応じて配合される後述の他の透明性樹脂が含まれる。の屈折率とEガラス強化材Cの屈折率との差は0.02以下、特に0.01以下であることが好ましい。本発明で用いるEガラス強化材Cの形状に特に制限はなく、粒状即ち、粒状ガラス、繊維状即ち、ガラス繊維、このガラス繊維には、ミルドファイバーも包含される。、フレーク状即ち、ガラスフレークのいずれであってもよいが、好ましくは、弾性率、曲げ強度、耐衝撃性等の改善効果に優れ、透明性にも優れた樹脂組成物が得られることから、ガラス繊維ミルドファイバーを含む又はガラスフレークが用いられる。粒状ガラスの形状は、球状、サイコロ状等のいずれでもよいが、好ましくは真球度最大直径と最小直径との比が1に近い、真球度の高い粒状ガラスガラスビースであり、その平均粒径は1~100μmであることが好ましい。粒状のEガラス強化材Cの平均粒径が1μm未満であると配合時に飛散するなど取り扱い性が劣り、組成物中に均一に分散させることが困難となり、一方、平均粒径が100μmより大きいものを使用すると得られる成形品の外観が損なわれ易く、補強効果も不十分になり易い。この粒状ガラスは、後述のF成分等の表面処理剤により表面処理されたものであってもよく、このような表面処理により、樹脂成分と粒状ガラスとの接着性が向上し、高い透明性と機械的強度を達成することができるようになる。ガラス繊維としては、連続的に巻き取ったガラスロービングやこれを長さ1~10mmに切りそろえたチョップドストランドであってもよく、長さ10~500μm程度に粉砕したミルドファイバーであってもよく、これらを併用してもよい。ガラス繊維チョップドストランドとは、ガラス単繊維フィラメントを数十本から数千本束ねたガラス繊維ストランドを所定の長さに切断したものであり、ガラス繊維を長さ方向に直角に切断した場合の断面形状が、通常、真円状又は多角形状となるものである。ガラス繊維チョップドストランドとしては、円柱状や角柱状等の略柱状の形状を有するものであって、その平均繊維径が1~25μm、特に8~15μmであり、長軸方向の平均繊維長さが1~10mm、特に2~5mmのものが好ましく用いられる。平均繊維径が1μm未満のチョップドストランドでは、嵩密度が小さく、ガラス繊維の均一分散性が低下し、成形加工性が損なわれる傾向にある。また、平均繊維径が25μmより大きいと、成形品の外観が損なわれ、補強効果が不十分となる傾向がある。また、平均繊維長さが短か過ぎるものは補強効果が不十分であり、長過ぎるものは混練時の作業性や成形加工性が損なわれるため好ましくない。本発明におけるガラス繊維チョップドストランドは、後述のF成分等の表面処理剤により表面処理されたものであってもよく、このような表面処理により、単繊維が収束するとともに繊維の表面に潤滑性が与えられ、繊維表面の損傷が防止され、また、ガラス繊維と樹脂成分との接着性が向上し、高い透明性と機械的強度が達成されるようになる。ガラス繊維ミルドファイバーとは、上述したガラス繊維ストランドを粉砕したものであり、円柱状や角柱状等の略柱状の形状を有し、その平均繊維径は1~25μm、好ましくは5~15μmであり、平均繊維長さは1~500μm、好ましくは10~300μm、更に好ましくは20~200μmのものが好ましい。平均繊維径が1μm未満の短繊維のミルドファイバーでは、成形加工性が損なわれ、また、平均繊維径が25μmより大きいと、成形品の外観が損なわれ、補強効果が不十分となる傾向がある。このミルドファイバーについても、後述のF成分等の表面処理剤で表面処理したものを用いることにより、樹脂成分との接着性を改良して、樹脂組成物の透明性や機械的物性をより一層高めることができる。ガラスフレークとは、通常、平均粒径が10~4000μm、平均厚みが数μmで、アスペクト比平均最大径/平均厚みの比が2~200程度の鱗片状のガラス粉末である。本発明で用いるガラスフレークは、平均粒径2000μm以下、特に500~1500μmで、平均厚みが1~10μm、特に2~6μmでアスペクト比が10~180、特に50~150のものが好ましい。ガラスフレークの平均粒径が2000μmを超えるものは、樹脂組成物の各成分を配合する際に分級を起こすため、樹脂成分との均一分散が困難となり、また成形品に斑を生じる傾向がある。ただし、平均粒径が小さ過ぎると補強効果が不十分である。また、平均厚みが薄過ぎると強度不足で混練中に破砕しやすく、厚過ぎると補強効果が不十分となったり成形加工性が損なわれるため好ましくない。このガラスフレークについても、ガラス繊維の場合と同様に、樹脂成分との接着性を改良するために、後述のF成分等の表面処理剤で表面処理したものを使用してもよい。なお、本発明において、粒状ガラスの粒径、ガラスフレークの粒径とは、粒状ガラス又はガラスフレークを2枚の平行な板で挟んだときに、この2枚の板の距離が最も大きくなるときの当該距離に相当する長さをさす。また、ガラス強化材の平均繊維径、平均繊維長さ、平均粒径、平均厚みは、ガラス強化材をガラス上に極力重ならないように広げ、光学顕微鏡により40~100倍で観察し、撮影をした後、任意に選択した1000個のガラス強化材の各々について、最大直径や長さ等をノギスにて測定し、加算平均をとることにより求めることができる。これらの値として、市販品についてはカタログ値を採用することができる。本発明において、Eガラス強化材Cは、1種を単独で用いてもよく、2種以上を混合して用いてもよい。例えば、平均粒径や形状の異なる粒状ガラスの2種以上を併用してもよく、平均繊維径や平均長さなどの異なるガラス繊維ミルドファイバーを含むの2種以上を併用してもよく、平均粒径や、平均厚さ、アスペクト比の異なるガラスフレークの2種以上を併用してもよく、1種又は2種以上の粒状ガラスと、1種又は2種以上のガラス繊維ミルドファイバーを含むとを組み合わせて用いたり、1種又は2種以上の粒状ガラスと、1種又は2種以上のガラスフレークとを組み合わせて用いたり、1種又は2種以上の粒状フレークと、1種又は2種以上のガラス繊維ミルドファイバーを含むとを組み合わせて用いたり、1種又は2種以上の粒状ガラスと、1種又は2種以上のガラス繊維ミルドファイバーを含むと、1種又は2種以上のガラスフレークとを組み合わせて用いたりしてもよい。本発明において、Eガラス強化材Cの配合量は、芳香族ポリカーボネート樹脂Aとメタアクリレート共重合体Bとの合計100質量部に対して1~100質量部の範囲で、芳香族ポリカーボネート樹脂組成物の用途による要求性能や用いるEガラス強化材Cの種類によって適宜調整される。Eガラス強化材Cの配合量が上記下限よりも少ないとEガラス強化材Cを配合したことによる機械的物性の向上効果を十分に得ることができず、上記上限よりも多いと成形性が損なわれる傾向にある。好ましいEガラス強化材Cの配合量は芳香族ポリカーボネート樹脂Aとメタアクリレート共重合体Bとの合計100質量部に対して2~80質量部であり、より好ましくは5~50質量部である。[光輝性顔料D]本発明の芳香族ポリカーボネート樹脂組成物は、成形品にキラキラした光輝性と光沢感を付与するために、光輝性顔料Dを含有する。本発明で用いる光輝性顔料Dとしては、特に制限はなく、無機材料であってもよく、有機材料であってもよいが、例えば次のようなものを用いることができる。金属又は金属酸化物被膜を形成したフレーク状ガラス金属粉液晶ポリマー上記の金属又は金属酸化物被膜を形成したフレーク状ガラスとしては、平均粒径1~500μm、平均厚み0.1~10μmのフレーク状ガラスここで、平均粒径、平均厚みは、Eガラス強化材Cにおけるものと同義である。に、Al、Cr、Ni、Ti、Mg、Ag、Au、Mo等の金属又は合金や、チタニア、シリカ、酸化スズ、酸化鉄等の金属酸化物を化学蒸着又は物理蒸着することにより0.01~1μm程度の厚さの被膜を形成したものが挙げられる。また、上記の金属粉としては、Al、Ni、Ag、Au、Cu等よりなる平均粒径ここで、平均粒径は、Eガラス強化材Cにおけるものと同義である。1~500μm程度の大きさの粒子を用いることができる。また、液晶ポリマーとしては、メソゲンを側鎖に持つシリコーン骨格又はアクリル骨格から成る分子をそれぞれ平行な層に整えた後、少しずつ異なる分子配向を層状に積み重ね、配向した分子を重合反応により固定化し元の分子配向と同じになるまでの単位をピッチというが、このピッチ幅の違いにより、反射光の波長が変化し、異なった色調を示すのが特徴である。、このようなピッチ層を数層重なりあわせて、得た球状又は楕円状の粒子等よりなる平均粒径ここで、平均粒径は、Eガラス強化材Cにおけるものと同義である。1~500μm程度の大きさの粒子を用いることができる。光輝性顔料Dの具体的な例として、金属被覆ガラスフレーク顔料としては、例えば、銀で被覆されたガラスフレーク顔料である日本板硝子社製の商品名メタシャインMC5480PS平均粒子径:480μm、厚み:5μm、メタシャインMC5230PS平均粒子径:230μm、厚み:5μm、メタシャインMC5150PS平均粒子径:150μm、厚み:5μm、メタシャインMC5090PS平均粒子径:90μm、厚み:5μm、メタシャインMC2080PS平均粒子径:80μm、厚み:1μm、メタシャインMC1030PS平均粒子径:30μm、厚み:1μm、メタシャインMC2025PS平均粒子径:25μm、厚み:1μm、金で被覆されたガラスフレーク顔料である日本板硝子社製の商品名メタシャインMT1030GP平均粒子径:30μm、厚み:1μm及びメタシャインMT2080GP平均粒子径:80μm、厚み:1μmが挙げられる。また、金属酸化物被覆ガラスフレーク顔料としては、シリカ、酸化チタン、酸化スズで被覆されたガラスフレーク顔料であるメルク社製の商品名Miraval5320ScenicGold粒子径:10~100μm、Miraval5321ScenicCopper粒子径:10~100μm、Miraval5411MagicWhite粒子径:20~200μm、Miraval5420MagicGold粒子径:20~200μm、Miraval5421MagicCopper粒子径:20~200μm、Miraval5422MagicRed粒子径:20~200μm、Miraval5423MagicLilac粒子径:20~200μm、Miraval5424MagicBlue粒子径:20~200μm、Miraval5426MagicGreen粒子径:20~200μm、Miraval5411StarlitWhite粒子径:30~300μm、及び酸化チタン、酸化スズ、酸化鉄で被覆されたガラスフレーク顔料である日本板硝子社製の商品名メタシャインMC1030RS/RY/RR/RB/RG平均粒子径:30μm、厚み:1μm、メタシャインMC1080RS/RY/RR/RB/RG平均粒子径:80μm、厚み:1μm、メタシャインMC1120RS/RY/RR/RB/RG平均粒子径:120μm、厚み:1μm、メタシャインMC1030TY/TZ/TP/TA平均粒子径:30μm、厚み:1μm、メタシャインMC1080TY/TZ/TP/TA平均粒子径:80μm、厚み:1μm等が挙げられる。金属酸化物被覆マイカ顔料としては、シリカ、酸化チタン、酸化スズで被覆されたマイカ顔料であるメルク社製の商品名Iriodin123BrightLusterSatin粒子径:5~25μm、Iriodin103RutileSterlingSilver粒子径:10~60μm、ColorstreamT10-06RoyalDamask粒子径:10~60μm等が挙げられる。金属酸化物被覆シリカ顔料としては、酸化チタン、酸化スズで被覆されたシリカ顔料であるBASF社製の商品名FiremistColormotionBlueTopaz9G680D粒子径:13~180μm、FiremistColormotionRuby9G480D粒子径:13~180μmあるいは日本板硝子社製の商品名ColorstreamAutumnMystery粒子径:5~50μm、ColorstreamViolaFantasy粒子径:5~50μm、ColorstreamArcticFire粒子径:5~50μm等が挙げられる。また、具体的な金属粉の例として、アルミニウム粉としては、アルミニウムを樹脂フィルムに蒸着し、樹脂フィルムを剥離又は一体化した蒸着アルミニウム膜のフレーク又は薄片を用いることもできる。アルミニウムフレークとしては、東洋アルミニウム社製の商品名P1100平均粒子径:26μm、P1415平均粒子径:61μm、P0100平均粒子径:18μmを例示することができる。さらには、液晶ポリマーとしては、LCPテクノロジー社製の商品名HELICONEHCSapphire平均粒子径:30μm、厚み:5μm、HELICONEHCScarabeus平均粒子径:30μm、厚み:5μm、HELICONEHCJade平均粒子径:30μm、厚み:5μm、HELICONEHCMaple平均粒子径:30μm、厚み:5μmを例示することができる。これらの光輝性顔料Dは、1種を単独で用いてもよく、2種以上を混合して用いてもよい。本発明において、光輝性顔料Dの配合量は、芳香族ポリカーボネート樹脂Aとメタアクリレート共重合体Bとの合計100質量部に対して0.01~10質量部の範囲で、用途により要求される意匠性や用いる光輝性顔料Dの種類によって適宜調整される。光輝性顔料Dの配合量が上記下限よりも少ないと光輝性顔料Dを配合したことによる光輝感を十分に得ることができず、上記上限よりも多いと成形性が損なわれる傾向にある。好ましい光輝性顔料Dの配合量は芳香族ポリカーボネート樹脂Aとメタアクリレート共重合体Bとの合計100質量部に対して0.05~8質量部であり、より好ましくは0.1~5質量部である。また、光輝性顔料Dと前述のEガラス強化材Cとの合計の配合量が過度に多いと成形性が損なわれるため、本発明の芳香族ポリカーボネート樹脂組成物において、光輝性顔料DとEガラス強化材Cとの合計の含有量は、芳香族ポリカーボネート樹脂Aとメタアクリレート共重合体Bとの合計100質量部に対して110質量部以下、特に55質量部以下であることが好ましい。[染顔料E]本発明の芳香族ポリカーボネート樹脂組成物は、所望により染顔料Eを含有していてもよい。染顔料Eを含有することで、本発明の芳香族ポリカーボネート樹脂組成物の隠蔽性、耐候性を向上できるほか、本発明の芳香族ポリカーボネート樹脂組成物を成形して得られる成形品の意匠性を向上させることができる。染顔料Eとしては、例えば、無機顔料、有機顔料、有機染料などが挙げられる。無機顔料としては、例えば、カーボンブラック、カドミウムレッド、カドミウムイエロー等の硫化物系顔料;群青などの珪酸塩系顔料;酸化チタン、亜鉛華、弁柄、酸化クロム、鉄黒、チタンイエロー、亜鉛-鉄系ブラウン、チタンコバルト系グリーン、コバルトグリーン、コバルトブルー、銅-クロム系ブラック、銅-鉄系ブラック等の酸化物系顔料;黄鉛、モリブデートオレンジ等のクロム酸系顔料;紺青などのフェロシアン系顔料などが挙げられる。有機顔料及び有機染料としては、例えば、銅フタロシアニンブルー、銅フタロシアニングリーン等のフタロシアニン系染顔料;ニッケルアゾイエロー等のアゾ系染顔料;チオインジゴ系、ペリノン系、ペリレン系、キナクリドン系、ジオキサジン系、イソインドリノン系、キノフタロン系などの縮合多環染顔料;アンスラキノン系、複素環系、メチル系の染顔料などが挙げられる。これらの中では、熱安定性の点から、酸化チタン、カーボンブラック、シアニン系、キノリン系、アンスラキノン系、フタロシアニン系化合物などが好ましい。なお、染顔料Eは、1種が含有されていてもよく、2種以上が任意の組み合わせ及び比率で含有されていても良い。また、染顔料Eは、押出時のハンドリング性改良、樹脂組成物中への分散性改良の目的のために、ポリスチレン系樹脂、ポリカーボネート系樹脂、アクリル系樹脂とマスターバッチ化されたものも用いてもよい。本発明の芳香族ポリカーボネート樹脂組成物が染顔料Eを含有する場合、その含有量は、必要な意匠性に応じて適宜選択すればよいが、芳香族ポリカーボネート樹脂Aとメタアクリレート共重合体Bの合計100質量部に対して、通常0質量部を超え、例えば0.001質量部以上、好ましくは0.01質量部以上、より好ましくは0.1質量部以上であり、また、通常5質量部以下、好ましくは3質量部以下、より好ましくは2質量部以下、さらに好ましくは1質量部以下、特に好ましくは0.5質量部以下である。染顔料Eの含有量が前記範囲の下限値以下の場合は、着色効果が十分に得られない可能性があり、染顔料Eの含有量が前記範囲の上限値を超える場合は、モールドデボジット等が生じ、金型汚染を引き起こす可能性がある。[F成分]本発明の芳香族ポリカーボネート樹脂組成物は、F成分として、下記式1で表される有機シラン化合物F-1及び/又はシリコーン化合物F-2を含有していてもよい。R1OpSiR24p...1式中、R1及びR2は有機基を表し、pは1~4の整数を表す。R1及びR2で表される有機基としては、脂肪族、芳香族及び脂環式の各種の炭化水素基が挙げられる。これらの炭化水素基はエチレン性不飽和結合を有していても良く、また内部にエーテル結合やエステル結合などを含有していても良く、更にはエポキシ基、アミノ基などの反応性の官能基を有していても良い。好ましくはR1は、炭素数1~4の脂肪族炭化水素基であり、R2は炭素数6~12の芳香族もしくは脂環式炭化水素基、炭素数1~12の脂肪族炭化水素基、炭素数2~16のエチレン性不飽和結合を有する炭化水素基、又は炭素数3~15のエポキシ基を有する炭化水素基である。特に好ましいのはR1が炭素数1~4の脂肪族炭化水素基であり、R2が炭素数1~12の脂肪族炭化水素基であるものである。この有機シラン化合物F-1は、R1及びR2をそれぞれ1個以上有するものが好ましく、従って、pは好ましくは1~3である。炭素数6~12の芳香族若しくは脂環式炭化水素基としては、フェニル基、シクロヘキシル基などが挙げられ、炭素数1~12の脂肪族炭化水素基としては、メチル基、エチル基、プロピル基、ブチル基、イソブチル基、デシル基などが挙げられ、炭素数2~16のエチレン性不飽和結合を有する炭化水素基としては、ビニル基、アリル基、イソプロペニル基、ブテニル基更にはメタクリロキシプロピル基、アクリロシキプロピル基などの内部にエステル結合を有するものが挙げられ、炭素数3~15のエポキシ基を有する炭化水素基としては、3,4-エポキシシクロヘキシル基、グリシドキシプロピル基などが挙げられる。本発明で用いる有機シラン化合物F-1の具体例としては、トリメチルシラン、トリメトキシシラン、メチルトリメトキシシラン、オクチルトリメトキシシラン、デシルトリメトキシシラン、ジメチルジメトキシシラン、メチルトリエトキシシラン、トリメチルメトキシシラン、イソブチルトリメトキシシラン、ビニルトリメトキシシラン、ビニルトリエトキシシラン、ビニルトリスβ-メトキシエトキシシラン、β-3,4-エポキシシクロヘキシルエチルトリメトキシシラン、γ-グリシドキシプロピルトリメトキシシラン、γ-グリシドキシプロピルメチルジエトキシシラン、γ-グリシドキシプロピルトリエトキシシラン、γ-メタクリロキシプロピルメチルジメトキシシラン、γ-メタクリロキシプロピルトリメトキシシラン、フェニルトリメトキシシランなどが挙げられる。これらの有機シラン化合物F-1は、1種を単独で用いても良く、2種以上を併用しても良い。本発明に用いるシリコーン化合物F-2としては、ポリオルガノハイドロジェンシロキサン類、及びオルガノポリシロキサン類のいずれであっても良い。また、その分子量についても特に制限されず、オリゴマー及びポリマーのいずれの群に属するものであっても良い。より具体的には、特公昭63-26140号公報に記載されている式イ~式ハで表されるポリオルガノハイドロジェンシロキサン類、及び特公昭63-31513号公報に記載されている式で表される炭化水素オキシシロキサン類などが好ましい。F成分として用いるシリコーン化合物は、ポリオルガノハイドロジェンシロキサン類から選択されるのが好ましい。例えば、下記式2を繰り返し単位とするポリシロキサン、ならびに下記式3又は4で表される化合物を用いるのが好ましい。RαHβSiO...2上記式中、Rは炭素数1~10の直鎖状又は分岐状のアルキル基であり、α及びβの合計は2である。上記式中、A及びBは各々以下の群から選ばれる基であり、rは1~500の整数である。上記式中、A及びBは前記式3中におけるそれぞれと同義であり、tは1~50の整数である。シリコーン化合物F-2としては市販品のシリコーンオイル、例えば、SH1107東レダウコーニングシリコーン株製品を用いることができる。これらのシリコーン化合物F-2は1種を単独で用いても良く、2種以上を併用しても良い。また、本発明では、F成分として、有機シラン化合物F-1の1種又は2種以上とシリコーン化合物F-2の1種又は2種以上とを併用しても良い。本発明の芳香族ポリカーボネート樹脂組成物が上記F成分を含む場合、F成分はEガラス強化材Cに対して0.5~30質量、特に1~10質量の範囲で含むことが好ましい。F成分は、Eガラス強化材Cの表面の活性点を被覆して樹脂成分の劣化を防止し、また、Eガラス強化材Cと樹脂マトリックスとの密着性を高めて透明性や機械的物性をより一層高める機能を発揮するが、F成分の配合量が少な過ぎると、この効果を十分に得ることができず、得られる樹脂組成物の透明性が低下し、さらに、熱安定性や機械的強度、色相、耐熱性及び耐湿熱性も低下する。逆にF成分の配合量が多過ぎると溶融混練時にガスが発生し、モールドデポジットの原因となりやすい。なお、一般に有機シラン化合物F-1よりもシリコーン化合物F-2の方が少量で効果を発現するので、F成分としてシリコーン化合物F-2を用いる場合には、Eガラス強化材Cに対し1~6質量とすることが好ましい。[その他の添加剤]本発明の芳香族ポリカーボネート樹脂組成物は、本発明の効果を損なわない範囲で、更に種々の添加剤を含有していても良い。このような添加剤としては、リン系熱安定剤、離型剤、酸化防止剤、紫外線吸収剤、帯電防止剤、難燃剤、滴下防止剤などが挙げられる。<リン系熱安定剤>リン系熱安定剤は一般的に、樹脂成分を溶融混練する際、高温下での滞留安定性や樹脂成形品使用時の耐熱安定性向上に有効である。本発明で用いるリン系熱安定剤としては、亜リン酸、リン酸、亜リン酸エステル、リン酸エステル等が挙げられ、中でも3価のリンを含み、変色抑制効果を発現しやすい点で、ホスファイト、ホスホナイト等の亜リン酸エステルが好ましい。ホスファイトとしては、例えば、トリフェニルホスファイト、トリスノニルフェニルホスファイト、ジラウリルハイドロジェンホスファイト、トリエチルホスファイト、トリデシルホスファイト、トリス2-エチルヘキシルホスファイト、トリストリデシルホスファイト、トリステアリルホスファイト、ジフェニルモノデシルホスファイト、モノフェニルジデシルホスファイト、ジフェニルモノトリデシルホスファイト、テトラフェニルジプロピレングリコールジホスファイト、テトラフェニルテトラトリデシルペンタエリスリトールテトラホスファイト、水添ビスフェノールAフェノールホスファイトポリマー、ジフェニルハイドロジェンホスファイト、4,4’-ブチリデン-ビス3-メチル-6-tert-ブチルフェニルジトリデシルホスファイトテトラトリデシル4,4’-イソプロピリデンジフェニルジホスファイト、ビストリデシルペンタエリスリトールジホスファイト、ビスノニルフェニルペンタエリスリトールジホスファイト、ジラウリルペンタエリスリトールジホスファイト、ジステアリルペンタエリスリトールジホスファイト、トリス4-tert-ブチルフェニルホスファイト、トリス2,4-ジ-tert-ブチルフェニルホスファイト、水添ビスフェノールAペンタエリスリトールホスファイトポリマー、ビス2,4-ジ-tert-ブチルフェニルペンタエリスリトールジホスファイト、ビス2,6-ジ-tert-ブチル-4-メチルフェニルペンタエリスリトールジホスファイト、2,2’-メチレンビス4,6-ジ-tert-ブチルフェニルオクチルホスファイト、ビス2,4-ジクミルフェニルペンタエリスリトールジホスファイト等が挙げられる。また、ホスホナイトとしては、テトラキス2,4-ジ-iso-プロピルフェニル-4,4’-ビフェニレンジホスホナイト、テトラキス2,4-ジ-n-ブチルフェニル-4,4’-ビフェニレンジホスホナイト、テトラキス2,4-ジ-tert-ブチルフェニル-4,4’-ビフェニレンジホスホナイト、テトラキス2,4-ジ-tert-ブチルフェニル-4,3’-ビフェニレンジホスホナイト、テトラキス2,4-ジ-tert-ブチルフェニル-3,3’-ビフェニレンジホスホナイト、テトラキス2,6-ジ-iso-プロピルフェニル-4,4’-ビフェニレンジホスホナイト、テトラキス2,6-ジ-n-ブチルフェニル-4,4’-ビフェニレンジホスホナイト、テトラキス2,6-ジ-tert-ブチルフェニル-4,4’-ビフェニレンジホスホナイト、テトラキス2,6-ジ-tert-ブチルフェニル-4,3’-ビフェニレンジホスホナイト、テトラキス2,6-ジ-tert-ブチルフェニル-3,3’-ビフェニレンジホスホナイト等が挙げられる。また、アシッドホスフェートとしては、例えば、メチルアシッドホスフェート、エチルアシッドホスフェート、プロピルアシッドホスフェート、イソプロピルアシッドホスフェート、ブチルアシッドホスフェート、ブトキシエチルアシッドホスフェート、オクチルアシッドホスフェート、2-エチルヘキシルアシッドホスフェート、デシルアシッドホスフェート、ラウリルアシッドホスフェート、ステアリルアシッドホスフェート、オレイルアシッドホスフェート、ベヘニルアシッドホスフェート、フェニルアシッドホスフェート、ノニルフェニルアシッドホスフェート、シクロヘキシルアシッドホスフェート、フェノキシエチルアシッドホスフェート、アルコキシポリエチレングリコールアシッドホスフェート、ビスフェノールAアシッドホスフェート、ジメチルアシッドホスフェート、ジエチルアシッドホスフェート、ジプロピルアシッドホスフェート、ジイソプロピルアシッドホスフェート、ジブチルアシッドホスフェート、ジオクチルアシッドホスフェート、ジ-2-エチルヘキシルアシッドホスフェート、ジオクチルアシッドホスフェート、ジラウリルアシッドホスフェート、ジステアリルアシッドホスフェート、ジフェニルアシッドホスフェート、ビスノニルフェニルアシッドホスフェート等が挙げられる。亜リン酸エステルの中では、ジステアリルペンタエリスリトールジホスファイト、トリス2,4-ジ-tert-ブチルフェニルホスファイト、ビス2,6-ジ-tert-ブチル-4-メチルフェニルペンタエリスリトールジホスファイト、2,2’-メチレンビス4,6-ジ-tert-ブチルフェニルオクチルホスファイト、ビス2,4-ジクミルフェニルペンタエリスリトールジホスファイトが好ましく、耐熱性が良好であることと加水分解しにくいという点で、トリス2,4-ジ-tert-ブチルフェニルホスファイトが特に好ましい。これらのリン系熱安定剤は、1種を単独で用いてもよく、2種以上を併用してもよい。本発明の芳香族ポリカーボネート樹脂組成物がリン系熱安定剤を含む場合、その含有量は、芳香族ポリカーボネート樹脂Aとメタアクリレート共重合体Bの合計100質量部に対して、通常0.001質量部以上、好ましくは0.003質量部以上、より好ましくは0.005質量部以上であり、通常0.1質量部以下、好ましくは0.08質量部以下、より好ましくは0.06質量部以下である。リン系熱安定剤の含有量が上記範囲の下限値未満の場合は、熱安定効果が不十分となる可能性があり、リン系熱安定剤の含有量が前記範囲の上限値を超える場合は、効果が頭打ちとなり経済的でなくなる可能性がある。[離型剤]本発明の芳香族ポリカーボネート樹脂組成物は、離型剤を含有していてもよく、離型剤としては、脂肪族アルコールと脂肪族カルボン酸とのフルエステル化物が好適に用いられる。フルエステル化物を構成する脂肪族カルボン酸としては、飽和又は不飽和の脂肪族モノカルボン酸、ジカルボン酸又はトリカルボン酸を挙げることができる。ここで脂肪族カルボン酸は、脂環式カルボン酸も包含する。このうち好ましい脂肪族カルボン酸は、炭素数6~36のモノ又はジカルボン酸であり、炭素数6~36の脂肪族飽和モノカルボン酸がさらに好ましい。このような脂肪族カルボン酸の具体例としては、パルミチン酸、ステアリン酸、吉草酸、カプロン酸、カプリン酸、ラウリン酸、アラキン酸、ベヘン酸、リグノセリン酸、セロチン酸、メリシン酸、テトラトリアコンタン酸、モンタン酸、グルタル酸、アジピン酸、アゼライン酸等を挙げることができる。一方、フルエステル化物を構成する脂肪族アルコール成分としては、飽和又は不飽和の1価アルコール、飽和又は不飽和の多価アルコール等を挙げることができる。これらのアルコールは、フッ素原子、アリール基等の置換基を有していてもよい。これらのアルコールのうち、炭素数30以下の1価又は多価の飽和アルコールが好ましく、さらに炭素数30以下の脂肪族飽和1価アルコール又は多価アルコールが好ましい。ここで脂肪族アルコールは、脂環式アルコールも包含する。これらのアルコールの具体例としては、オクタノール、デカノール、ドデカノール、ステアリルアルコール、ベヘニルアルコール、エチレングリコール、ジエチレングリコール、グリセリン、ペンタエリスリトール、2,2-ジヒドロキシペルフルオロプロパノール、ネオペンチレングリコール、ジトリメチロールプロパン、ジペンタエリスリトール等を挙げることができる。なお、上記脂肪族アルコールと上記脂肪族カルボン酸とのフルエステル化物は、そのエステル化率が必ずしも100である必要はなく、80以上であればよい。本発明にかかるフルエステル化物のエステル化率は好ましくは85以上であり、特に好ましくは90以上である。本発明で用いる脂肪族アルコールと脂肪族カルボン酸とのフルエステル化物は、特に、モノ脂肪族アルコールとモノ脂肪族カルボン酸とのフルエステル化物の1種又は2種以上と、多価脂肪族アルコールとモノ脂肪族カルボン酸とのフルエステル化物の1種又は2種以上とを含有することが好ましく、モノ脂肪族アルコールとモノ脂肪族カルボン酸とのフルエステル化物と、多価脂肪族アルコールとモノ脂肪族カルボン酸とのフルエステル化物との併用により、離型効果を向上すると共に溶融混練時のガス発生を抑制し、モールドデポジットを低減させる効果が得られる。モノ脂肪族アルコールとモノ脂肪族カルボン酸のフルエステル化物としては、ステアリルアルコールとステアリン酸とのフルエステル化物ステアリルステアレート、ベヘニルアルコールとベヘン酸とのフルエステル化物ベヘニルベヘネートが好ましく、多価脂肪族アルコールとモノ脂肪族カルボン酸とのフルエステル化物としては、グリセリンセリンとステアリン酸とのフルエステル化物グリセリントリステアリレート、ペンタエリスリトールとステアリン酸とのフルエステル化物ペンタエリスリトールテトラステアリレートが好ましく、特にペンタエリスリトールテトラステアリレートが好ましい。なお、脂肪族アルコールと脂肪族カルボン酸とのフルエステル化物は、不純物として脂肪族カルボン酸及び/又はアルコールを含有していてもよく、複数の化合物の混合物であってもよい。本発明の芳香族ポリカーボネート樹脂組成物が、脂肪族アルコールと脂肪族カルボン酸とのフルエステル化物等の離型剤を含有する場合、その含有量は、芳香族ポリカーボネート樹脂Aとメタアクリレート共重合体Bの合計100質量部に対して通常2質量部以下であり、好ましくは1質量部以下である。離型剤の含有量が多過ぎると耐加水分解性の低下、射出成形時の金型汚染等の問題がある。離型剤として、モノ脂肪族アルコールとモノ脂肪族カルボン酸とのフルエステル化物と、多価脂肪族アルコールとモノ脂肪族カルボン酸とのフルエステル化物とを併用する場合、これらの使用割合質量比は、モノ脂肪族アルコールとモノ脂肪族カルボン酸とのフルエステル化物:多価脂肪族アルコールとモノ脂肪族カルボン酸とのフルエステル化物=1:1~10とすることが、これらを併用することによる上記の効果を確実に得る上で好ましい。<酸化防止剤>本発明の芳香族ポリカーボネート樹脂組成物は、所望によって酸化防止剤を含有することが好ましい。酸化防止剤を含有することで、色相劣化や、熱滞留時の機械物性の低下が抑制できる。酸化防止剤としては、例えばヒンダードフェノール系酸化防止剤が挙げられる。その具体例としては、ペンタエリスリトールテトラキス[3-3,5-ジ-tert-ブチル-4-ヒドロキシフェニルプロピオネート]、オクタデシル-3-3,5-ジ-tert-ブチル-4-ヒドロキシフェニルプロピオネート、チオジエチレンビス[3-3,5-ジ-tert-ブチル-4-ヒドロキシフェニルプロピオネート]、N,N’-ヘキサン-1,6-ジイルビス[3-3,5-ジ-tert-ブチル-4-ヒドロキシフェニルプロピオナミド、2,4-ジメチル-6-1-メチルペンタデシルフェノール、ジエチル[[3,5-ビス1,1-ジメチルエチル-4-ヒドロキシフェニル]メチル]ホスフォエート、3,3’,3’’,5,5’,5’’-ヘキサ-tert-ブチル-a,a’,a’’-メシチレン-2,4,6-トリイルトリ-p-クレゾール、4,6-ビスオクチルチオメチル-o-クレゾール、エチレンビスオキシエチレンビス[3-5-tert-ブチル-4-ヒドロキシ-m-トリルプロピオネート]、ヘキサメチレンビス[3-3,5-ジ-tert-ブチル-4-ヒドロキシフェニルプロピオネート]、1,3,5-トリス3,5-ジ-tert-ブチル-4-ヒドロキシベンジル-1,3,5-トリアジン-2,4,61H,3H,5H-トリオン,2,6-ジ-tert-ブチル-4-4,6-ビスオクチルチオ-1,3,5-トリアジン-2-イルアミノフェノール等が挙げられる。なかでも、ペンタエリスリトールテトラキス[3-3,5-ジ-tert-ブチル-4-ヒドロキシフェニルプロピオネート]、オクタデシル-3-3,5-ジ-tert-ブチル-4-ヒドロキシフェニルプロピオネートが好ましい。このようなフェノール系酸化防止剤の市販品としては、例えば、チバ社製イルガノックス1010、イルガノックス1076、アデカ社製アデカスタブAO-50、アデカスタブAO-60等が挙げられる。なお、酸化防止剤は、1種が含有されていてもよく、2種以上が任意の組み合わせ及び比率で含有されていても良い。本発明の芳香族ポリカーボネート樹脂組成物が酸化防止剤を含有する場合、その含有量は、芳香族ポリカーボネート樹脂Aとメタアクリレート共重合体Bの合計100質量部に対して、通常0.0001質量部以上、好ましくは0.001質量部以上、より好ましくは0.01質量部以上であり、また、通常3質量部以下、好ましくは1質量部以下、より好ましくは0.5質量部以下、さらに好ましくは0.3質量部以下である。酸化防止剤の含有量が上記範囲の下限値未満の場合は、酸化防止剤としての効果が不十分となる可能性があり、酸化防止剤の含有量が上記範囲の上限値を超える場合は、効果が頭打ちとなり経済的でなくなる可能性がある。<紫外線吸収剤>本発明の芳香族ポリカーボネート樹脂組成物は、所望によって紫外線吸収剤を含有することが好ましい。紫外線吸収剤を含有することで、本発明の芳香族ポリカーボネート樹脂組成物の耐候性を向上させることができる。紫外線吸収剤としては、例えば、酸化セリウム、酸化亜鉛などの無機紫外線吸収剤;ベンゾトリアゾール化合物、ベンゾフェノン化合物、サリシレート化合物、シアノアクリレート化合物、トリアジン化合物、オギザニリド化合物、マロン酸エステル化合物、ヒンダードアミン化合物などの有機紫外線吸収剤などが挙げられる。これらの中では有機紫外線吸収剤が好ましく、ベンゾトリアゾール化合物がより好ましい。有機紫外線吸収剤を選択することで、本発明の芳香族ポリカーボネート樹脂組成物の透明性や機械物性が良好なものになる。ベンゾトリアゾール化合物の具体例としては、例えば、2-2’-ヒドロキシ-5’-メチルフェニルベンゾトリアゾール、2-2’-ヒドロキシ-3’,5’-ビスα,α-ジメチルベンジルフェニル-ベンゾトリアゾール、2-2’-ヒドロキシ-3’,5’-ジ-tert-ブチル-フェニル-ベンゾトリアゾール、2-2’-ヒドロキシ-3’-tert-ブチル-5’-メチルフェニル-5-クロロベンゾトリアゾール、2-2’-ヒドロキシ-3’,5’-ジ-tert-ブチル-フェニル-5-クロロベンゾトリアゾール、2-2’-ヒドロキシ-3’,5’-ジ-tert-アミル-ベンゾトリアゾール、2-2’-ヒドロキシ-5’-tert-オクチルフェニルベンゾトリアゾール、2,2’-メチレンビス4-1,1,3,3-テトラメチルブチル-6-2N-ベンゾトリアゾール-2-イルフェノール等が挙げられ、なかでも2-2’-ヒドロキシ-5’-tert-オクチルフェニルベンゾトリアゾール、2,2’-メチレンビス4-1,1,3,3-テトラメチルブチル-6-2N-ベンゾトリアゾール-2-イルフェノールが好ましく、特に2-2’-ヒドロキシ-5’-tert-オクチルフェニルベンゾトリアゾールが好ましい。このようなベンゾトリアゾール化合物としては、具体的には例えば、シプロ化成社製シーソーブ701、シーソーブ705、シーソーブ703、シーソーブ702、シーソーブ704、シーソーブ709、共同薬品社製バイオソーブ520、バイオソーブ582、バイオソーブ580、バイオソーブ583、ケミプロ化成社製ケミソーブ71、ケミソーブ72、サイテックインダストリーズ社製サイアソーブUV5411、アデカ社製LA-32、LA-38、LA-36、LA-34、LA-31、チバスペシャリティケミカルズ社製チヌビンP、チヌビン234、チヌビン326、チヌビン327、チヌビン328等が挙げられる。ベンゾフェノン化合物の具体例としては、例えば、2,4-ジヒドロキシベンゾフェノン、2-ヒドロキシ-4-メトキシベンゾフェノン、2-ヒドロキシ-4-メトキシベンゾフェノン-5-スルホン酸、2-ヒドロキシ-4-n-オクトキシベンゾフェノン、2-ヒドロキシ-n-ドデシロキシベンゾフェノン、ビス5-ベンゾイル-4-ヒドロキシ-2-メトキシフェニルメタン、2,2’-ジヒドロキシ-4-メトキシベンゾフェノン、2,2’-ジヒドロキシ-4,4’-ジメトキシベンゾフェノン等が挙げられ、このようなベンゾフェノン化合物としては、具体的には例えば、シプロ化成社製シーソーブ100、シーソーブ101、シーソーブ101S、シーソーブ102、シーソーブ103、共同薬品社製バイオソーブ100、バイオソーブ110、バイオソーブ130、ケミプロ化成社製ケミソーブ10、ケミソーブ11、ケミソーブ11S、ケミソーブ12、ケミソーブ13、ケミソーブ111、BASF社製ユビヌル400、BASF社製ユビヌルM-40、BASF社製ユビヌルMS-40、サイテックインダストリーズ社製サイアソーブUV9、サイアソーブUV284、サイアソーブUV531、サイアソーブUV24、アデカ社製アデカスタブ1413、アデカスタブLA-51等が挙げられる。サリシレート化合物の具体例としては、例えば、フェニルサリシレート、4-tert-ブチルフェニルサリシレート等が挙げられ、このようなサリシレート化合物としては、具体的には例えば、シプロ化成社製シーソーブ201、シーソーブ202、ケミプロ化成社製ケミソーブ21、ケミソーブ22等が挙げられる。シアノアクリレート化合物の具体例としては、例えば、エチル-2-シアノ-3,3-ジフェニルアクリレート、2-エチルヘキシル-2-シアノ-3,3-ジフェニルアクリレート等が挙げられ、このようなシアノアクリレート化合物としては、具体的には例えば、シプロ化成社製シーソーブ501、共同薬品社製バイオソーブ910、第一化成社製ユビソレーター300、BASF社製ユビヌルN-35、ユビヌルN-539等が挙げられる。オギザニリド化合物の具体例としては、例えば、2-エトキシ-2’-エチルオキザリニックアシッドビスアリニド等が挙げられ、このようなオキザリニド化合物としては、具体的には例えば、クラリアント社製サンデュボアVSU等が挙げられる。マロン酸エステル化合物としては、2-アルキリデンマロン酸エステル類が好ましく、2-1-アリールアルキリデンマロン酸エステル類がより好ましい。このようなマロン酸エステル化合物としては、具体的には例えば、クラリアントジャパン社製PR-25、チバスペシャリティケミカルズ社製B-CAP等が挙げられる。本発明の芳香族ポリカーボネート樹脂組成物が紫外線吸収剤を含有する場合、その含有量は、芳香族ポリカーボネート樹脂Aとメタアクリレート共重合体Bの合計100質量部に対して、通常0.001質量部以上、好ましくは0.01質量部以上、より好ましくは0.1質量部以上であり、また、通常3質量部以下、好ましくは1質量部以下、より好ましくは0.5質量部以下、さらに好ましくは0.4質量部以下である。紫外線吸収剤の含有量が前記範囲の下限値以下の場合は、耐候性の改良効果が不十分となる可能性があり、紫外線吸収剤の含有量が前記範囲の上限値を超える場合は、モールドデボジット等が生じ、金型汚染を引き起こす可能性がある。なお、紫外線吸収剤は、1種が含有されていてもよく、2種以上が任意の組み合わせ及び比率で含有されていても良い。<帯電防止剤>本発明の芳香族ポリカーボネート樹脂組成物は、所望によって帯電防止剤を含有していてもよい。帯電防止剤は特に限定されないが、好ましくは下記一般式5で表されるスルホン酸ホスホニウム塩である。一般式5中、R3は炭素数1~40のアルキル基又はアリール基であり、置換基を有していても良く、R4~R7は、各々独立して水素原子、炭素数1~10のアルキル基又はアリール基であり、これらは同じでも異なっていてもよい。前記一般式5中のR3は、炭素数1~40のアルキル基又はアリール基であるが、透明性や耐熱性、ポリカーボネート樹脂への相溶性の観点からアリール基の方が好ましく、炭素数1~34、好ましくは5~20、特に、10~15のアルキル基で置換されたアルキルベンゼン又はアルキルナフタリン環から誘導される基が好ましい。また、一般式5中のR4~R7は、各々独立して水素原子、炭素数1~10のアルキル基又はアリール基であるが、好ましくは炭素数2~8のアルキルであり、更に好ましくは3~6のアルキル基であり、特に、ブチル基が好ましい。このようなスルホン酸ホスホニウム塩の具体例としては、ドデシルスルホン酸テトラブチルホスホニウム、ドデシルベンゼンスルホン酸テトラブチルホスホニウム、ドデシルベンゼンスルホン酸トリブチルオクチルホスホニウム、ドデシルベンゼンスルホン酸テトラオクチルホスホニウム、オクタデシルベンゼンスルホン酸テトラエチルホスホニウム、ジブチルベンゼンスルホン酸トリブチルメチルホスホニウム、ジブチルナフチルスルホン酸トリフェニルホスホニウム、ジイソプロピルナフチルスルホン酸トリオクチルメチルホスホニウム等が挙げられる。中でも、ポリカーボネートとの相溶性及び入手が容易な点で、ドデシルベンゼンスルホン酸テトラブチルホスホニウムが好ましい。これらは、1種を単独で用いてもよく、2種以上を併用してもよい。本発明の芳香族ポリカーボネート樹脂組成物が帯電防止剤を含有する場合、その含有量は、芳香族ポリカーボネート樹脂Aとメタアクリレート共重合体Bの合計100質量部に対して、0.1~5.0質量部であることが好ましく、より好ましくは0.2~3.0質量部、更に好ましくは0.3~2.0質量部、特に好ましくは0.5~1.8質量部である。帯電防止剤の含有量が0.1質量部未満では、帯電防止の効果は得られず、5.0質量部を超えると透明性や機械的強度が低下し、成形品表面にシルバーや剥離が生じて外観不良を引き起こし易い。<その他の成分>本発明の芳香族ポリカーボネート樹脂組成物は、所望の諸物性を著しく損なわない限り、必要に応じて、上述したもの以外にその他の成分を含有していてもよい。その他の成分としては、例えば、難燃剤、防曇剤、アンチブロッキング剤、流動性改良剤、摺動性改質剤、可塑剤、分散剤、抗菌剤などの各種樹脂添加剤などが挙げられる。これらの樹脂添加剤は1種が含有されていてもよく、2種以上が任意の組み合わせ及び比率で含有されていても良い。[芳香族ポリカーボネート樹脂組成物の製造方法]本発明の芳香族ポリカーボネート樹脂組成物の製造方法に制限はなく、公知の芳香族ポリカーボネート樹脂組成物の製造方法を広く採用することができる。その具体例を挙げると、本発明に係る芳香族ポリカーボネート樹脂A、メタアクリレート共重合体B、Eガラス強化材C、光輝性顔料D、並びに、必要に応じて配合される染顔料E、その他の成分を、例えばタンブラーやヘンシェルミキサー、スーパーミキサーなどの各種混合機を用いて予め混合した後、バンバリーミキサー、ロール、ブラベンダー、単軸混練押出機、二軸混練押出機、ニーダーなどの混合機で溶融混練する方法が挙げられる。また、例えば、各成分を予め混合せずに、又は、一部の成分のみを予め混合し、フィーダーを用いて押出機に供給して溶融混練して、本発明の芳香族ポリカーボネート樹脂組成物を製造することもできる。また、例えば、一部の成分を予め混合し押出機に供給して溶融混練することで得られる樹脂組成物をマスターバッチとし、このマスターバッチを再度残りの成分と混合し、溶融混練することによって本発明の芳香族ポリカーボネート樹脂組成物を製造することもできる。また、例えば、分散し難い成分を混合する際には、その分散し難い成分を予め水や有機溶剤等の溶媒に溶解又は分散させ、その溶液又は分散液と混練するようにすることで、分散性を高めることもできる。中でも、F成分Eガラス強化材CとF成分を予め混合してC成分の表面にF成分を付着させた後、A成分、B成分及び必要に応じて配合される添加成分を混合する方法が、C成分の表面活性を効果的に抑制し、樹脂組成物中で不必要な副反応を生じさせないという観点から、より好ましい混合方法である。特に好ましいのは有機シラン化合物等のF成分を溶媒に溶解した溶液とC成分とを混合し、次いで溶媒を蒸発させてC成分の表面にF成分を被覆したものと、A成分、B成分及び必要に応じて配合される添加成分を混合する方法である。この場合、F成分を溶解する溶媒としては、水あるいは、アルコール、アセトン等の有機溶媒の1種又は2種以上を用いることができる。また、この溶液中にはF成分のC成分表面への結合反応を促進するために、乳酸、酢酸、リン酸等の1種又は2種以上の酸成分を0.05~1質量程度の濃度に添加しても良いが、酸成分を添加する場合には弱酸を用いることが好ましい。F成分溶液中のF成分の濃度は通常0.01~20質量の範囲で、C成分への付着量に応じて適宜調整される。上記の溶媒を蒸発させるには、40~100°Cに加熱すれば良く、この際、減圧条件としても良い。上記方法で各成分を予め混合した後、溶融混練する方法としてはバンバリーミキサー、ロール、ブラベンダー、単軸混練押出機、二軸混練押出機、ニーダーなどを使用する方法が挙げられる。[芳香族ポリカーボネート樹脂成形品]本発明の芳香族ポリカーボネート樹脂組成物は、通常、任意の形状に成形して芳香族ポリカーボネート樹脂成形品として用いる。この成形品の形状、模様、色彩、寸法などに制限はなく、その成形品の用途に応じて任意に設定すればよい。本発明の芳香族ポリカーボネート樹脂成形品の製造方法は、特に限定されず、芳香族ポリカーボネート樹脂組成物について一般に採用されている成形法を任意に採用できる。その例を挙げると、射出成形法、超高速射出成形法、射出圧縮成形法、二色成形法、ガスアシスト等の中空成形法、断熱金型を使用した成形法、急速加熱金型を使用した成形法、発泡成形超臨界流体も含む、インサート成形、IMCインモールドコーティング成形成形法、押出成形法、シート成形法、熱成形法、回転成形法、積層成形法、プレス成形法などが挙げられる。また、ホットランナー方式を使用した成形法を用いることも出来る。特に、本発明の芳香族ポリカーボネート樹脂組成物を用いて本発明の成形品を成形するには、キャビティ内の成形面が熱伝導率0.3~6.3W/mKの材料で構成された金型以下、この金型を断熱金型と称す場合がある。を用いて成形することが好ましく、このような断熱金型を用いることにより、成形時の金型キャビティ内の樹脂組成物の急冷による成形品表面へのEガラス強化材Cの浮き上がりを防止し、成形品の表層に透明な樹脂層を形成し、金型面の転写性を向上させることにより、成形品の光沢感、成形品外観をより一層良好なものとすることができる。このような断熱金型としては、好ましくはキャビティ内の成形面であって、樹脂成形品の外面の輪郭構成面のうちの少なくとも最大面に相当する成形面が熱伝導率0.3~6.3W/mKの材料で構成されている金型であり、例えば、キャビティの内面を上記の熱伝導率を有する各種の材料、例えば、ジルコニア系材料、アルミナ系材料、K2O-TiO2の群から選択される各種のセラミックス、ソーダガラス、石英ガラス、耐熱ガラス、結晶化ガラスの群から選択される各種のガラス等の被覆材で被覆したものを用いることができる。上記のセラミックスの具体例としては、ZrO2、ZrO2-CaO、ZrO2-Y2O3、ZrO2-MgO、ZrO2-SiO2、K2O-TiO2、Al2O3、Al2O3-TiC、Ti3N2、3Al2O3-2SiO2、MgO-SiO2、2MgO-SiO2、MgO-Al2O3-SiO2等が挙げられ、被覆材としてはZrO2、ZrO2-Y2O3、石英ガラス、結晶化ガラスの群から選択される何れかの材料が好ましい。被覆材の構造は、材料の種類に応じ、例えば、塗布構造、溶射構造、貼付構造すなわち入れ子タイプの何れであってもよい。被覆材の厚さは、熱伝導率や上記の構造にも依存するが、通常0.1~10mm、好ましくは0.5~5mmである。また、被覆材の表面粗さは、Rzとして通常0.01~15μmである。さらには、金型表面層の耐傷付き性を向上させ、表面硬度を上げるために金属層を設けることが出来る。この場合、この金属層は、Cr、Cr合金等のCr材料、Cu、Cu合金等のCu材料、Ni及びNi合金等のNi材料から成る群から選択された少なくとも1種類の材料から成り、該金属層は、1層から構成してもよいし、複数層から構成してもよい。Cr合金として、具体的には、ニッケル-クロム合金を挙げることができる。また、Cu合金として、具体的には、銅-亜鉛合金、銅-カドミウム合金、銅-錫合金を挙げることができる。更には、Ni合金として、具体的には、ニッケル-リン合金Ni-P系合金、ニッケル-鉄合金、ニッケル-コバルト合金、ニッケル-錫合金、ニッケル-鉄-リン合金Ni-Fe-P系合金、ニッケル-コバルト-リン合金Ni-Co-P系合金を挙げることができる。金属層に高い耐擦傷性が要求される場合には、例えば、金属層をクロムCr材料で構成することが好適である。一方、金属層に耐擦傷性はさほど要求されないが、厚さが必要とされる場合には、例えば、金属層を銅Cu材料で構成することが好適である。更には、金属層に耐擦傷性も或る程度要求され、しかも、厚さも必要な場合には、例えば、金属層をニッケルNi材料で構成することが好適である。更に、金属層に厚さが必要とされ、しかも、表面硬度が必要とされる場合には、金属層を2層構成とし、例えば、下層を銅Cu材料あるいはニッケルNi材料で構成して所望の厚さとし、厚さの調整を行い、一方、上層を薄いクロムCr材料で構成することが好ましい。このようにして製造される本発明の成形品の適用例を挙げると、電気電子機器、OA機器、情報端末機器、機械部品、家電製品、車輌部品、建築部材、各種容器、レジャー用品雑貨類、照明機器等の部品が挙げられる。これらの中でも、本発明の成形品は、その優れた意匠性、透明性、表面硬度及び機械的物性から、特に電気電子機器、OA機器、情報端末機器、家電製品、各種容器、レジャー用品雑貨類、サインボード、照明機器等の部品へ用いて好適であり、電気電子機器、各種容器、レジャー用品雑貨類、サインボード、照明機器の部品、シート部材に用いて特に好適である。前記の電気電子機器としては、例えば、パソコン、ゲーム機、テレビ、カーナビ、電子ペーパーなどのディスプレイ装置、プリンター、コピー機、スキャナー、ファックス、電子手帳やタブレット端末PDA、スマートフォン、電子式卓上計算機、電子辞書、カメラ、時計、ビデオカメラ、携帯電話、電池パック、記録媒体のドライブや読み取り装置、マウス、テンキー、CDプレーヤー、MDプレーヤー、携帯ラジオオーディオプレーヤー等が挙げられる。なかでも、テレビ、パソコン、カーナビ、携帯電話、電子ペーパー等の筐体の意匠性部品、時計の文字板やパチンコパチスロゲーム機等の意匠性部品等に好適に用いることができる。以下、実施例を示して本発明について更に具体的に説明する。ただし、本発明は以下の実施例に限定されるものではなく、本発明の要旨を逸脱しない範囲において任意に変更して実施することができる。なお、以下の説明において[部]とは、特に断らない限り質量基準に基づく質量部を表す。以下の実施例及び比較例で用いた測定評価法並びに使用材料は、以下の通りである。[測定評価法]<質量平均分子量Mwの測定算出>まず、標準ポリマーとしてポリスチレンPSを使用したゲルパーミエーションクロマトグラフィーGPCにより、下記条件にて平均分子量の測定を行った。装置;Waters社製Allianceカラム;昭和電工製ShodexK-805L2本検出器;UV検出器254nm溶離液;クロロホルム次いで、GPC測定後、ユニバーサルキャリブレーション法により溶出時間とポリカーボネートPCの分子量の関係を求めて検量線とした。PCの溶出曲線クロマトグラムを検量線の場合と同一の条件で測定し、溶出時間分子量とその溶出時間のピーク面積分子数とから質量平均分子量を求めた。質量平均分子量Mwは分子量Miの分子数をNiとするとMw=ΣNiMi2/ΣNiMiで表される。換算式としては以下の計算式を使用した。計算式中、MPCはPCの分子量、MPSはPSの分子量を示す。計算式は、以下の極限粘度[η]と分子量Mの関係を表したMark-Houwinkの式から求めたものである。ただし、K、αの値は、PSの場合、K:1.11×10-4,α:0.725、PCの場合、K:3.89×10-4,α:0.700の値を使用した。MPC=0.47822MPS1.01470MPS=2.0689MPC0.98551[η]=KMαそして、ポリカーボネートの溶出曲線クロマトグラムを検量線の場合と同一の条件で測定し、溶出時間分子量とその溶出時間のピーク面積分子数とから質量平均分子量を求めた。メタアクリレート共重合体については、溶離液としてTHFを用い、カラムに東ソー製TSKgelSuperHZM-M4本を用い、PSの検量線から算出した。<光輝性評価>断熱金型を用いて成形した両端をゲートとする4mm厚ISO試験片の成形品外観について目視観察し、以下の基準で評価した。結果を表1に示す。なお、表中、光輝性と表記する。○:光沢感があり外観が良好△:光沢感、外観がやや劣る×:光沢感がなく外観が劣る<ウエルドライン評価>鋼材金型を用いて成形した両端をゲートとする4mm厚ISO試験片の中央部ウエルド外観について目視観察し、以下の基準で評価した。結果を表1に示す。なお、表中、ウエルドラインと表記する。○:ウエルドラインが目立たない△:ウエルドラインがあるがさほど目立たない×:ウエルドラインが明らかに目立つ<表面硬度評価>断熱金型を用いて成形した2mm厚の平板試験片に、JISK5400に準じ、5回の引掻き試験を行って硬度の評価を行った。結果を表1に示す。なお、表中、鉛筆硬度と表記する。[使用材料]<芳香族ポリカーボネート樹脂A>三菱エンジニアリングプラスチックス社製商品名ユーピロン登録商標S-3000、質量平均分子量:26,800、鉛筆硬度:2B<メタアクリレート共重合体B>温度計、窒素導入管、還流冷却管、及び攪拌装置を備えた加温可能な反応容器中に脱イオン水200部、分散剤0.3部、硫酸ナトリウム0.5部、2,2’-アゾビスイソブチロニトリル0.3部、フェニルメタクリレート15部、メチルメタクリレート84部、メチルアクリレート1部、n-オクチルメルカプタン1.8部を仕込み、反応容器内を窒素で置換し、80°Cに昇温した。4時間攪拌後、得られたビーズ状の重合体を水洗、乾燥し、メタアクリレート共重合体を得た。鉛筆硬度は2Hであり、質量平均分子量は15,000であった。なお、前述の分散剤として、カリウムメタクリレート70部、メチルメタクリレート30部を共重合した重合体、及びナトリウム2-スルホエチルメタクリレート65部、カリウムメタクリレート10部、メチルメタクリレート25部を共重合した重合体を質量比1:1で混合し、この混合した重合体の10水溶液を用いた。<Eガラス強化材C>以下のC-1,C-2はいずれもEガラスよりなる。C-1ミルドファイバー:日本電気硝子社製商品名70M80A、屈折率:1.56、平均繊維径:9μm、平均繊維長さ:70μm、アクリルシラン処理C-2チョップドストランド:日本電気硝子社製商品名T-571、屈折率:1.56、平均繊維径:13μm、平均繊維長さ:3mm、アミノシラン処理、耐熱ウレタン収束<光輝性顔料D>D-1チタニアコートガラスフレーク:日本板硝子社製商品名GT5090RB、平均厚み:5μm、平均粒径:90μmD-2チタニアコートガラスフレーク:日本板硝子社製商品名GT5090RS、平均厚み:5μm、平均粒径:90μmD-3チタニアコートガラスフレーク:BASF社製商品名ファイヤーミストカラーモーションルビー9G480D、平均粒径:62μmD-4コレステリック液晶ポリマー:ワッカーケミー社製商品名ヘリコーンHCMEPLE90320、平均粒径:35μm<染顔料E>E-1アンスラキノン系染料:バイエル社製商品名MACROLEXVIOLET3RE-2アンスラキノン系染料:バイエル社製商品名MACROLEXBLUERRE-3カーボンブラック:越谷化成社製商品名ロイヤルブラック904Gカーボンブラック/ポリスチレンマスターバッチカーボンブラック含有量40質量なお、芳香族ポリカーボネート樹脂A、メタアクリレート共重合体Bとして使用した各材料の鉛筆硬度は、前述の<表面硬度評価>と同様にして測定した値である。[実施例1~4、比較例1~4]<樹脂ペレットの製造>上記の各成分を、表1に示す質量比で配合し、タンブラーにて20分混合した後、1ベントを備えた日本製鋼所社製TEX30HSSTに供給し、スクリュー回転数200rpm、吐出量20kg/時間、バレル温度250°Cの条件で混練し、ストランド状に押出した溶融樹脂を水槽にて急冷し、ペレタイザーを用いてペレット化して、ポリカーボネート樹脂組成物のペレットを得た。<試験片の作製>上述の製造方法で得られたペレットを100°Cで5時間乾燥させた後、鋼材金型又は断熱金型を使用して、射出成形機住友重機械工業社製サイキャップM-2、型締め力75Tにて、シリンダー温度260°C、金型温度80°C、成形サイクル50秒の条件で射出成形を行い、両端ゲート4mm厚のISO試験片を作製した。また、射出成形機名機製作所製M150AII-SJにて、断熱金型を用いて、シリンダー温度270°C、金型温度90°C、成形サイクル50秒の条件で射出成形を行い、50×90×2mm厚の平板試験片を作製した。なお、断熱金型としては、ジルコニアセラミック熱伝導率:3.8W/mK上に無電解メッキ法にて100μm厚のNi-P層が形成されたものを用いた。[評価結果][考察]表1より明らかなように、芳香族ポリカーボネート樹脂Aとメタアクリレート共重合体Bとを所定の割合で含む樹脂成分にEガラス強化材Cと光輝性顔料Dと染顔料Eを配合した実施例1~4は、メタアクリレート共重合体Bを含まない比較例1~4に比べて、成形品表面の光沢感に優れ、外観が良好であり、また成形品中央部に生じるウエルドラインが目立たなくなっているため、意匠性材料として好適に用いることができる。更には、鉛筆硬度も高くなっており、耐傷付き性も向上していることが明らかである。"